(57)【要約】【課題】焼却灰の固着を防止し、同時に、セメント工場からのＮＯｘ排出量を低減する。【解決手段】焼却灰Ａに固着防止材Ｐを混合し、混合の際に発生したアンモニア含有ガスＧ１からアンモニアを回収し、回収したアンモニア（ガス）Ｇ３をセメント焼成工程へ導入する。焼却灰は、都市ごみ又は下水汚泥を焼却した際に発生する主灰又は飛灰とすることができ、固着防止材は、アルカリ金属又はアルカリ土類金属の酸化物を含有する無機系粉体とすることができ、生石灰、セメント焼成中間原料又は塩素バイパスダストから回収される粗粉を用いることができる。【選択図】図１
2020124679.tif 000002
【特許請求の範囲】
【請求項１】
焼却灰に固着防止材を混合し、
混合の際に発生したアンモニア含有ガスからアンモニアを回収し、
回収したアンモニアをセメント焼成工程へ導入することを特徴とする焼却灰の処理方法。
【請求項２】
前記焼却灰は、都市ごみ又は下水汚泥を焼却した際に発生する主灰又は飛灰であることを特徴とする請求項１に記載の焼却灰の処理方法。
【請求項３】
前記固着防止材は、アルカリ金属又はアルカリ土類金属の酸化物を含有する無機系粉体であることを特徴とする請求項１又は２に記載の焼却灰の処理方法。
【請求項４】
前記アルカリ金属又はアルカリ土類金属の酸化物を含有する無機系粉体は、生石灰、セメント焼成中間原料又は塩素バイパスダストから回収される粗粉であることを特徴とする請求項３に記載の焼却灰の処理方法。
【請求項５】
焼却灰と固着防止材とを混合する混合装置と、
該混合装置による混合の際に発生したアンモニア含有ガスからアンモニアを回収するアンモニア回収装置と、
該アンモニア回収装置によって回収されたアンモニアをセメント焼成工程へ導入するアンモニア導入装置とを備えることを特徴とする焼却灰の処理装置。
【請求項６】
前記アンモニア回収装置は、前記アンモニア含有ガスから水蒸気を除去する蒸留塔又は吸着塔であることを特徴とする請求項５に記載の焼却灰の処理装置。
【請求項７】
前記アンモニア含有ガスから集塵する集塵装置を備え、該集塵装置で集塵した後のアンモニア含有ガスから前記アンモニア回収装置によってアンモニアを回収することを特徴とする請求項５又は６に記載の焼却灰の処理装置。
【発明の詳細な説明】
【技術分野】
【０００１】
本発明は、焼却灰の処理方法に関し、焼却灰をセメント原料として再資源化する際に問題となる固着を防止すると共に、セメント工場からのＮＯｘ排出量を低減する方法及び装置に関する。
【背景技術】
【０００２】
セメント工場では、廃棄物の焼却処理に伴って発生する焼却灰をセメント原料として使用して再資源化を進めているが、原料工程に投入される前に金属大塊等の異物を除去するため、粗粉砕、篩い分け、磁力選別等の前処理が実施されている。
【０００３】
しかし、焼却灰は、焼却後に冷却を目的とした散水や屋外保管等によって多量の水分を含んでいる場合があり、そのまま前処理工程に焼却灰を投入すると、設備内部に多量の焼却灰の固着や灰の団粒化が発生して設備内が閉塞し、処理量の低下や設備の停止、固着物の除去作業等により製造効率が低下する。そこで、事前に焼却灰の水分を低減して固着を防止する必要があるが、乾燥機等の設備を使用する場合には、設備の導入や燃料使用量の増加等による製造コストの増加が課題となる。
【０００４】
また、特許文献１には、生石灰、消石灰、炭酸カルシウム、セメント等の改質材を添加することにより放射性セシウムで汚染された都市ごみ焼却灰の固着を防止する方法が記載されているが、この改質材混合の際に発生するアンモニアガスの処理が問題となる。
【０００５】
一方、セメント焼成工程においては、主に化石燃料の使用に起因して排ガス中にＮＯｘが発生することが知られており、大気汚染の原因となることから排出基準が定められている。また、近年、セメント工場では原燃料として再資源化される廃棄物量が増加しており、これらの廃棄物が高温で焼成されることで廃棄物中に含まれる窒素成分が酸化され、ＮＯｘの発生源となっており、焼却灰中にも、焼却する元の廃棄物や焼却の際に使用する燃料中に含まれる窒素が残存しているため、セメント原料として使用する場合にＮＯｘの発生要因となることが問題である。
【０００６】
そこで、セメント工場では各種ＮＯｘ低減対策として、アンモニアガスや尿素等を脱硝剤として添加する手法が一般的に用いられている。しかし、アンモニアガスや尿素等の薬剤を使用することにより製造コストが上昇する。
【０００７】
それを改善するための方策として、例えば、特許文献２には、セメント焼成時にプレヒータの下部から乾式セメントキルンの窯尻部までの間にアンモニアを含有する有機汚泥を導入し、ＮＯｘを還元する方法が開示されている。
【０００８】
また、特許文献３には、有機性廃水を処理脱水して得られる含水率４０〜８５％の脱水汚泥に、生石灰を脱水汚泥の固形分重量比で３００〜１０００％加えて混合撹拌して熟成し、含水率を１０％以下とした汚泥乾燥粉末とし、これをセメント焼成炉に供給して燃焼させると共に、燃焼過程で発生するガスを焼成炉の５００℃以上の高温部に通過させ、これにより排ガス中の窒素酸化物を低減する汚泥の処理方法が示されている。
【０００９】
しかし、これらの場合、脱水汚泥の固着を防止する方法については特に記載されておらず、また、焼却灰を用いた方法については提案されていない。
【先行技術文献】
【特許文献】
【００１０】
【特許文献１】特許６３１３２０５号公報
【特許文献２】特開平１０−１９４８００号公報
【特許文献３】特開平７−２３９１１８号公報
【発明の概要】
【発明が解決しようとする課題】
【００１１】
本発明は、上記従来の技術における問題点に鑑みてなされたものであって、焼却灰をセメント原料として再資源化する際に問題となる焼却灰の固着を防止し、同時に、セメント工場からのＮＯｘ排出量を低減することを目的とする。
【課題を解決するための手段】
【００１２】
上記目的を達成するため、本発明者らは鋭意研究した結果、焼却灰に固着防止材を混合して焼却灰中の含水率を所定の値まで低減させて固着を防止すると共に、焼却灰と固着防止材を混合した際に焼却灰中に含まれるアンモニア性窒素を遊離させてアンモニアガスを発生させることで、焼成時におけるＮＯｘ発生源となり得る窒素成分を低減し、さらに遊離させたアンモニア含有ガスを蒸留塔や吸着塔を用いてアンモニアを選択的に回収し、濃縮アンモニアガス又は濃縮アンモニア水溶液としてセメント焼成部へ導入することにより、セメント焼成時に発生するＮＯｘも同時に低減可能であることを見い出し、本発明をなすに至った。
【００１３】
すなわち、本発明に係る焼却灰の処理方法は、焼却灰に固着防止材を混合し、混合の際に発生したアンモニア含有ガスからアンモニアを回収し、回収したアンモニアをセメント焼成工程へ導入することを特徴とする。
【００１４】
本発明によれば、焼却灰に固着防止材を混合することで焼却灰の固着を防止し、焼却灰をセメント製造工程に投入する際の前処理工程を効率化し、かつ、焼却灰から発生するアンモニアをセメント焼成工程へ導入することにより、低コストでセメント工場の排ガス中のＮＯｘ量を低減することが可能となる。
【００１５】
前記焼却灰は、都市ごみ又は下水汚泥を焼却した際に発生する主灰又は飛灰であってもよく、前記固着防止材として、アルカリ金属又はアルカリ土類金属の酸化物を含有する無機系粉体を使用することができる。また、このアルカリ金属又はアルカリ土類金属の酸化物を含有する無機系粉体として、生石灰、セメント焼成中間原料又は塩素バイパスダストから回収される粗粉を用いることができる。
【００１６】
また、本発明に係る焼却灰の処理装置は、焼却灰と固着防止材とを混合する混合装置と、該混合装置による混合の際に発生したアンモニア含有ガスからアンモニアを回収するアンモニア回収装置と、該アンモニア回収装置によって回収されたアンモニアをセメント焼成工程へ導入するアンモニア導入装置とを備えることを特徴とする。
【００１７】
本発明によれば、混合装置で焼却灰と固着防止材とを混合することで焼却灰の固着を防止し、焼却灰をセメント製造工程に投入する際の前処理工程を効率化することができる。これと同時に、アンモニア回収装置で焼却灰から発生するアンモニアを回収し、アンモニア導入装置で回収したアンモニアをセメント焼成工程へ導入することにより、低コストでセメント工場の排ガス中のＮＯｘ量を低減することが可能となる。
【００１８】
前記アンモニア回収装置として、前記アンモニア含有ガスから水蒸気を除去する蒸留塔又は吸着塔を用いることができる。また、前記アンモニア含有ガスから集塵する集塵装置を備え、該集塵装置で集塵した後のアンモニア含有ガスから前記アンモニア回収装置によってアンモニアを回収することで、アンモニア回収装置でのアンモニアの回収効率を向上させることができると共に、集塵したダストをセメント原料として利用することができる。
【発明の効果】
【００１９】
以上のように、本発明によれば、焼却灰の固着を防止すると同時に、セメント工場からのＮＯｘ排出量を低減することができる。
【図面の簡単な説明】
【００２０】
【図１】本発明に係る焼却灰の処理装置の一実施の形態を示す全体構成図である。
【発明を実施するための形態】
【００２１】
次に、本発明に係る焼却灰の処理方法及び処理装置の一実施の形態について図面を参照しながら詳細に説明する。
【００２２】
図１は、本発明に係る焼却灰の処理装置の一実施の形態方法を示し、この処理装置１は、焼却灰Ａを貯蔵する焼却灰貯蔵槽２と、固着防止材Ｐを貯蔵する固着防止材貯蔵槽３と、焼却灰Ａと固着防止材Ｐとを混合する混合装置４と、焼却灰Ａと固着防止材Ｐの混合時に発生したアンモニア含有ガスＧ１から除塵するバグフィルタ５と、バグフィルタ５から排出されたアンモニア含有ガスＧ２から水蒸気を除去する蒸留塔６と、蒸留塔６で回収された水Ｗを中和する中和槽７と、蒸留塔６で得られた濃縮アンモニアガスＧ３をセメント焼成工程へ導入するアンモニア導入装置８を備える。
【００２３】
混合装置４の種類は、特に限定されず、発生するアンモニア含有ガスＧ１をバグフィルタ５へ輸送するための吸気口を備えていればよい。例えば、固定容器型の混合装置として、リボンミキサー、スクリューミキサー、プラネタリーミキサーなどを用いることができ、容器回転型の混合装置として、水平円筒型ミキサー、Ｖ型ミキサーなどを用いることができる。尚、作業場が壁面及び上面が開放されていない閉鎖系の場合には、自走式耕運機やホイルローダー、バックホー、ブルドーザーなどの重機を用いて床面で混合を行ってもよく、スコップなどを用いて人力により切り返しを行って混合してもよい。これらの場合、発生したアンモニアガスは局所排気装置や送風機、排風機等を作業場周辺に設置しておくことで回収設備へ送ることができる。
【００２４】
バグフィルタ５は、混合装置４での焼却灰Ａと固着防止材Ｐの混合時に発生したアンモニア含有ガスＧ１から除塵するために備えられ、バグフィルタ以外の集塵装置を用いることもできる。
【００２５】
蒸留塔６は、焼却灰Ａと固着防止材Ｐとの混合によりアンモニアと同時に発生した水蒸気を除去するために設けられる。尚、蒸留塔６に代えて、ゼオライトなどの吸着剤を用いた吸着塔を設けてもよく、吸着剤のＡｌ／Ｓｉ比の大きい方が吸着効率が高くなるため好ましい。
【００２６】
中和槽７は、蒸留塔６にて回収された水Ｗが微量のアンモニアを含んで希薄アンモニア水溶液となっているため、これを中和するために設けられる。
【００２７】
次に、上記構成を有する処理装置１の動作について説明する。
【００２８】
焼却灰貯蔵槽２及び固着防止材貯蔵槽３の各々に焼却灰Ａ及び固着防止材Ｐを受け入れて貯蔵する。
【００２９】
焼却灰Ａは、都市ごみ等の一般廃棄物や産業廃棄物、及び下水汚泥の焼却によって発生する主灰や飛灰、あるいは埋め立て処分される灰である。この焼却灰Ａは、焼却灰Ａ中の固形分を１００重量部として、水分を５〜３００重量部含んだものであり、好ましくは焼却灰Ａ中の固形分を１００重量部として、水分を１０〜１５０重量部含んだものである。さらに、固着防止材Ｐにより得られる効果と、固着防止材Ｐに要する費用とを考慮すると、焼却灰Ａ中の固形分を１００重量部として、水分を２０〜１００重量部含んだものが好ましい。焼却灰Ａ中の固形分を１００重量部として、含まれる水分が５重量部未満の場合には、元の焼却灰Ａが設備に固着し難くなっているため、固着防止材Ｐを添加する必要がなく、含まれる水分が３００重量部以上では使用する固着防止材Ｐが多量となるため経済的に好ましくない。
【００３０】
固着防止材Ｐは、水との発熱反応を生じ、かつ強塩基として振る舞う無機系粉体である。これらの特性を有する無機系粉体のうち、アルカリ金属又はアルカリ土類金属の酸化物を含有する無機系粉体が好ましい。さらに発熱量が大きいことから、Ｎａ2Ｏ、ＭｇＯ、ＣａＯのうち１種以上を成分として含有するものを用いることが好ましい。さらに、改質後の残渣がセメント原料として適当である点から、ＣａＯを成分として含有する無機系粉体を用いることが最も好ましい。ＣａＯを含む無機系粉体としては、生石灰単体の他に、セメント焼成中間原料や塩素バイパスダストから回収される粗粉等を用いることができる。
【００３１】
次に、焼却灰Ａ及び固着防止材Ｐを混合装置４で混合する。本発明では、焼却灰Ａに固着防止材Ｐを混合して焼却灰の固着を防止する。固着防止材Ｐの使用量は、固着防止材Ｐ中のＣａＯ含有量や焼却灰Ａ中の含水量に応じて適宜決定されるが、焼却灰Ａ中の水分量に対する固着防止材Ｐ中のＣａＯ量の比をＣａＯ／水比とした場合、ＣａＯ／水比が０．２〜２となるように混合するのが好ましい。さらに、固着防止材の効果とコストの観点から、ＣａＯ／水比が０．５〜１．５となるように混合するのが好ましい。ＣａＯ／水比が０．２未満では焼却灰Ａ中の含水率の低減が不十分となり、固着防止材Ｐとしての効果が不十分となるだけでなく、混合時に発生するアンモニア含有ガスＧ１の量も微量となるため、好ましくない。また、ＣａＯ／水比が２よりも大きい条件では、固着防止材Ｐに係るコストが増大し、焼却灰Ａと混合した際に未反応のＣａＯ成分が多量に残存し、原料として用いた場合にセメントの品質に影響することが懸念されるため好ましくない。
【００３２】
混合装置４内に投入された焼却灰Ａ及び固着防止材Ｐは、連続的又は逐次的に混合される。連続的に混合を行う際には、混合時間を２０〜３６０分間程度、望ましくは３０〜１８０分間程度とする。逐次的に混合を行う際は、少なくとも１時間毎に１分間以上の混合を行い、熟成時間も合わせて１〜６時間の処理を行い、望ましくは１〜３時間の処理を行う。
【００３３】
固着防止材Ｐが強塩基性を示すことから、焼却灰Ａと混合した際に、焼却灰Ａ中の水に溶解するアンモニア性窒素が遊離し、アンモニア含有ガスＧ１を発生する。さらに、固着防止材Ｐと水との反応によって発熱することで、遊離したアンモニアの揮発が促進される。
【００３４】
混合装置４での混合によって得られる改質灰Ｒ１は、混合装置４の下部より排出され、セメント原料化前処理工程９に送られ、磁力選別機、粉砕機又は比重選別機へ導入される。セメント原料化前処理工程９を経た改質灰Ｒ２は、セメント原料として再資源化される。一方、焼却灰Ａと固着防止材Ｐとの混合時に発生するアンモニア含有ガスＧ１は、バグフィルタ５に導入される。
【００３５】
バグフィルタ５においてアンモニア含有ガスＧ１から粉塵が除去される。バグフィルタ５にて除去された集塵ダストＤは、金属塊等の大塊が除去されているため、そのままセメント原料として再資源化が可能である。バグフィルタ５によって粉塵が除去されたアンモニア含有ガスＧ２は、輸送配管によって蒸留塔６へ輸送される。
【００３６】
蒸留塔６において、焼却灰Ａと固着防止材Ｐとの混合によりアンモニアと同時に発生する水蒸気が除去され、蒸留塔上部より濃縮アンモニアガスＧ３が得られる。このとき蒸留塔６にて回収された水Ｗは、中和槽７によって中和された後、排水となる。
【００３７】
蒸留塔６にて得られた濃縮アンモニアガスＧ３は、再び輸送配管によって輸送され、セメントプレヒータからセメントキルン窯尻部の間に設けられたアンモニア導入装置８によってセメント焼成設備へ導入される。導入されたアンモニアガスＧ３は、セメント焼成時に発生するＮＯｘと脱硝反応を生じることによって、排ガス中のＮＯｘが低減される。
【００３８】
尚、バグフィルタ５から排出されたアンモニア含有ガスＧ２を直接セメント製造工程に吹き込んでもよいが、蒸留塔６や吸着塔によってアンモニアガスと水蒸気を効果的に分離してアンモニアを濃縮して使用するのがより好ましい。濃縮したアンモニアは、ＮＯｘの発生状況に応じて濃度を調整して使用することが可能となり、また、ガスもしくは水溶液として導入することもできる。
【００３９】
以下、本発明を実施例により具体的に説明するが、本発明はこれらの実施例に限定されない。
【００４０】
［焼却灰の固着状況の確認］
清掃工場から排出され、輸送後にセメント工場に受入れられた都市ごみ焼却灰（固形分１００重量部に対して、水分を２８重量部含む）を５００ｇ分取し、これに対して、ＣａＯ粉末を表１のＣａＯ／水比となるように添加し、実験用混合装置（ハイパワーブレンダー、ワーリング社製）で１分間急速混合した後、３時間熟成した。これによって得られた改質灰は、１０５℃に設定した乾燥機内にて１時間あたりの乾燥減量が０．１％以下となるまで乾燥し、乾燥前後の質量から含水率を算出した。また、各々得られた改質灰について、セメント原料化前処理工程を想定した実験用粉砕機（ワンダーブレンダー、ワーリング社製）に１００ｇ投入し、回転速度２５０００ｒｐｍにて１０秒間粉砕し、粉砕機内への付着状況を目視により評価した。その結果を表１に示す。尚、付着状況の評価は以下のとおりである。
×：粉砕機内に多量の付着が発生し、固着して剥がれない状態
△：粉砕機内に多量の付着が発生するが、力や振動を加えると容易に剥がれ落ちる状態
○：粉砕機内に少量の付着が発生するが、粉砕へ影響を及ぼさない状態
◎：粉砕機内にほとんど付着が見られない状態
【００４１】
【表１】
2020124679.tif 000003
【００４２】
表１より、ＣａＯ／水比が０．１以下の条件では、粉砕機への付着が多く見られたことから焼却灰の固着を防止するのに好ましくないことが判った。ＣａＯ／水比が０．２以上になると、粉砕機への付着量が減少する傾向が現れ、ＣａＯ／水比が大きくなるにつれて付着状況が改善した。これらの結果から、ＣａＯ粉末をＣａＯ／水比が０．２以上となるように添加することで焼却灰の固着を防止し、効率的に焼却灰を粉砕できることが判った。
【００４３】
［固着防止材を混合した焼却灰からのアンモニア発生量の測定］
清掃工場から排出され、輸送後にセメント工場にて受入れられた都市ごみ焼却灰（固形分１００重量部に対して、水分を２８重量部含む）を５００ｇ分取し、これに対して、ＣａＯ粉末を下記の表２のＣａＯ／水比となるように添加し、実験用混合装置（ハイパワーブレンダー、ワーリング社製）で１分間急速混合した後、密閉容器内にて３０分間熟成した。熟成後の密閉容器中にアンモニア検知管（株式会社ガステック製）を挿入し、混合によって発生したガス中のアンモニア濃度を測定した。また、熟成期間中に密閉容器内に温度計を挿入し、熟成期間における試料内温度を測定した。その結果を表２に示す。
【００４４】
【表２】
2020124679.tif 000004
【００４５】
表２より、ＣａＯ／水比が０．２以上になると試料温度が上昇し、アンモニア濃度が高くなる傾向を示した。さらに、ＣａＯ／水比が０．５以上では、アンモニア濃度が急激に上昇しているのが確認できる。このことから、ＣａＯ／水比が０．２以上であれば発生したアンモニアを脱硝剤として使用することができ、ＮＯｘの低減が可能となることが判った。
【符号の説明】
【００４６】
１  焼却灰の処理装置
２  焼却灰貯蔵槽
３  固着防止材貯蔵槽
４  混合装置
５  バグフィルタ
６  蒸留塔
７  中和槽
８  アンモニア導入装置
９  セメント原料化前処理工程
【図１】
2020124679.tif 000005